НАБУХАЕМЫЙ ПОЛИМЕР С АНИОННЫМИ УЧАСТКАМИ

1. Композиция, содержащая расширяющиеся полимерные частицы, имеющие анионные участки, и сшитые лабильными сшивающими агентами и стабильными сшивающими агентами, где указанные частицы объединены с жидкостью и катионным сшивающим агентом, способным дополнительно сшивать частицы при деградации лабильного сшивающего агента с образованием геля.
2. Композиция по п.1, в которой указанный анионный участок выбран из группы, состоящей из карбоксильной, сульфатной, сульфонатной, нитратной или фосфатной групп.
3+
3+
3+
4+
4+
4+
3. Композиция по п.1, в которой указанный катионный сшивающий агент является, по меньшей мере, одним агентом, выбранным из группы, состоящей из Al, Fe, Cr, Ti, Sn, Zr или полиэтиленимина (ПЭИ).
4. Композиция по п.1, в которой указанные расширяющиеся полимерные частицы содержат сополимер из акриламида и натрия акрилата.
5. Композиция по п.1, в которой указанный стабильный сшивающий агент является метиленбисакриламидом, а указанный лабильный сшивающий агент является диакрилатом.
6. Композиция по п.1, в которой указанные расширяющиеся полимерные частицы содержат сополимер из акриламида и натрия акрилата, указанный стабильный сшивающий агент содержит метиленбисакриламид, указанный лабильный сшивающий агент содержит полиэтиленгликольдиакрилат, а указанный катионный сшивающий агент является катионом поливалентного металла или катионным полимером.
3+
3+
3+
4+
4+
4+
7. Композиция по п.1, в которой указанные расширяющиеся полимерные частицы содержат сополимер акриламида и натрия акрилата, указанный стабильный сшивающий агент содержит метиленбисакриламид, лабильный сшивающий агент содержит полиэтиленгликольдиакрилат, а катионный сшивающий агент является, по меньшей мере, одним агетом, выбранным из группы, состоящей из катионного полимера, Al, Fe, Cr, Ti, Sn, Zr и комплексов или наночастиц, содержащих их.
8. Композиция по п.1, в которой указанный лабильный сшивающий агент является лабильным по отношению к кислоте кеталем формулы
или
или
где Y является низшим алкилом, m и n независимо являются целым числом от 1 до 10, а R1 и R2 независимо являются низшим алкилом.
9. Композиция по п.1, в которой указанный лабильный сшивающий агент является 2-бис[2,2'-ди(N-винилформамидо)этокси]пропаном или 2-(N-винилформамидо)этиловым эфиром.
10. Композиция по п.1, в которой указанный лабильный сшивающий агент является 2-бис[2,2'-ди(N-винилформамидо)этокси]пропаном или 2-(N-винилформамидо)этиловым эфиром, а указанные расширяющиеся полимерные частицы сдержат полимеры из N-винилформамида, N-винилацетамида, или N-винилацетамина, или их смеси.
11. Композиция, содержащая расширяющиеся гидрофильные полимерные частицы с высокой степенью сшивки, имеющие анионные участки, и средний размер нерасширенных в объеме частиц примерно от ,05 до 10 мкм, и содержание сшивающего агента примерно от 1,000 до 200,000 ч./млн. для лабильных сшивающих агентов и примерно от 0 до 300 ч./млн. для стабильных сшивающих агентов; объединенные с катионным сшивающим агентом и жидкостью, содержащей воду.
3+
3+
3+
4+
4+
4+
12. Композиция по п.11, в которой указанный катионный сшивающий агент является по меньшей мере одним агентом, выбранным из группы, состоящей из ПЭИ, или Al, Fe, Cr, Ti, Sn, Zr и их комплексов, или наночастиц, содержащих их.
13. Композиция по п.11, в которой указанные расширяющиеся гидрофильные полимерные частицы содержат сополимер акриламида и натрия акрилата.
14. Композиция по п.11, в которой указанный стабильный сшивающий агент является метиленбисакриламидом, а указанный лабильный сшивающий агент является полиэтиленгликольдиакрилатом.
15. Композиция по п.11, в которой указанный лабильный сшивающий агент является лабильным по отношению к кислоте кеталем, или 2-бис[2,2'-ди(N-винилформамидо)этокси]пропаном или 2-(N-винилформамидо)этиловым эфиром, либо указанный лабильный сшивающий агент содержит диакрилат или полиэтиленгликоль-диакрилат, а указанные расширяющиеся гидрофильные полимерные частицы содержат полимеры из N-винилформамида, N-винилацетамида, N-винилацетамина, акриламида, натрия акрилата или их смеси.
16. Способ повышения добычи углеводородных жидкостей из подземного месторождения, включающий закачивание в подземное месторождение композиции, содержащей воду, катионный сшивающий агент и расширяющиеся гидрофильные полимерные частицы с высокой степенью сшивки, имеющие анионные участки, где
i) указанная полимерная частица в нерасширенном состоянии имеет средний размер 0,05-10 мкм, и содержание сшивающего агента примерно 1,000-200,000 ч./млн. для лабильного сшивающего агента и примерно 0-300 ч./млн. для стабильного сшивающего агента,
ii) указанная полимерная частица имеет диаметр меньше размера поровых каналов указанного подземного месторождения;
iii) указанный лабильный сшивающий агент разрушается под воздействием температуры и подходящего рН в указанном подземном месторождении, обеспечивая расширение указанных полимерных частиц, и
iv) указанный катионный сшивающий агент реагирует с указанным расширившимся полимером с образованием геля.
17. Способ по п.16, в котором указанный катионный сшивающий агент является комплексным поливалентным катионом и вводится в указанное подземное месторождение одновременно с расширяющейся полимерной частицей с высокой степенью сшивки.
18. Способ по п.16, в котором указанный катионный сшивающий агент является поливалентным катионом и вводится в указанное подземное месторождение после расширения указанной полимерной частицы.
19. Способ по п.16, в котором указанный катионный сшивающий агент является ПЭИ и смешивается с расширяющейся гидрофильной полимерной частицей с высокой степенью сшивки перед введением в указанное подземное месторождение.